(57)【要約】【課題】光の透過性に優れるとともに、美的外観および耐久性に優れた時計用文字板を提供すること、また、前記時計用文字板を備えた時計を提供すること。【解決手段】時計用文字板１は、主としてプラスチック材料２１で構成され、金属粉末２２が分散している基材２と、所定のパターンで開口部３１が設けられた金属被膜３とを有している。金属被膜３を平面視したときに開口部３１が占める面積率は、１５〜６０％であるのが好ましい。また、開口部３１の幅をＷ［μｍ］、金属粉末２２の平均粒径をＤ［μｍ］としたとき、０．０２≦Ｄ／Ｗ≦０．８０の関係を満足するのが好ましい。また、基材２中における金属粉末２２の含有率は、５〜４０ｗｔ％であるのが好ましい。【選択図】図２
2008185366.tif 000002
【特許請求の範囲】
【請求項１】
主としてプラスチック材料で構成され、かつ、金属粉末が分散している領域を有することを特徴とする時計用文字板。
【請求項２】
主としてプラスチック材料で構成され、金属粉末が分散している基材と、
所定のパターンで開口部が設けられた金属被膜とを有することを特徴とする時計用文字板。
【請求項３】
前記金属被膜を平面視したときに前記開口部が占める面積率が１０〜６０％である請求項２に記載の時計用文字板。
【請求項４】
前記開口部の幅は、１０〜２５０μｍである請求項２または３に記載の時計用文字板。
【請求項５】
前記金属被膜の平均厚さは、０．００２〜１．５μｍである請求項２ないし４のいずれかに記載の時計用文字板。
【請求項６】
前記開口部の幅をＷ［μｍ］、前記金属粉末の平均粒径をＤ［μｍ］としたとき、０．０２≦Ｄ／Ｗ≦０．８０の関係を満足する請求項２ないし５のいずれかに記載の時計用文字板。
【請求項７】
前記金属被膜と、前記金属粉末とは、共通の金属元素を含むものである請求項２ないし６のいずれかに記載の時計用文字板。
【請求項８】
前記基材中における前記金属粉末の含有率が５〜４０ｗｔ％である請求項１ないし７のいずれかに記載の時計用文字板。
【請求項９】
前記金属粉末の比表面積は、１．０×１０−３〜８．０×１０−１ｍ２／ｇである請求項１ないし８のいずれかに記載の時計用文字板。
【請求項１０】
前記金属粉末の平均粒径は、０．１〜２００μｍである請求項１ないし９のいずれかに記載の時計用文字板。
【請求項１１】
前記プラスチック材料は、ポリカーボネートおよび／またはアクリロニトリル−ブタジエン−スチレン共重合体（ＡＢＳ樹脂）である請求項１ないし１０のいずれかに記載の時計用文字板。
【請求項１２】
前記金属粉末は、Ｐｔ、Ａｇ、Ｃｒ、Ａｕ、Ａｌ、Ｔｉ、Ｓｎ、Ｉｎから選択される少なくとも１種を含む材料で構成されたものである請求項１ないし１１のいずれかに記載の時計用文字板。
【請求項１３】
請求項１ないし１２のいずれかに記載の時計用文字板を備えたことを特徴とする時計。
【発明の詳細な説明】
【技術分野】
【０００１】
本発明は、時計用文字板および時計に関する。
【背景技術】
【０００２】
時計用文字板には、実用品としての優れた視認性とともに、装飾品としての優れた美的外観が要求される。従来、このような目的を達成するために、一般に、時計用文字板の構成材料として、Ａｕ、Ａｇ等の金属材料を用いてきた。
また、一方で、生産コストの低減や、時計用文字板の成形の自由度を向上させる等の目的で、基材としてプラスチックを用い、その表面に、金属材料で構成された被膜を形成する試みがある（例えば、特許文献１参照）。
しかしながら、プラスチックは、一般に、金属材料との密着性に劣っている。このため、基材と被膜との間での剥離が生じ易く、時計用文字板の耐久性に劣るという問題点があった。
【０００３】
また、例えば、ソーラー時計（太陽電池を備えた時計）では、時計用文字板に光の透過性が求められる。このため、このような時計用文字板としては、プラスチック製のものが用いられてきたが、プラスチックは高級感に欠けるため、時計用文字板の美的外観を向上させる目的で、金属材料で構成された薄膜で被覆する試みがある。しかしながら、上記のように、プラスチックは金属材料との密着性に劣るという問題点があった。また、光の透過性を高めるためには、薄膜の厚さを十分に薄くする必要があるが、このような場合、時計用文字板全体としての美的外観が低下するという問題点があった。
【０００４】
【特許文献１】特開２００３−２３９０８３号公報（第４頁左欄第３７〜４２行目）
【発明の開示】
【発明が解決しようとする課題】
【０００５】
本発明の目的は、光の透過性に優れるとともに、美的外観および耐久性に優れた時計用文字板を提供すること、また、前記時計用文字板を備えた時計を提供することにある。
【課題を解決するための手段】
【０００６】
このような目的は、下記の本発明により達成される。
本発明の時計用文字板は、主としてプラスチック材料で構成され、かつ、金属粉末が分散している領域を有することを特徴とする。
これにより、光の透過性に優れるとともに、美的外観および耐久性に優れた時計用文字板を提供することができる。
【０００７】
本発明の時計用文字板は、主としてプラスチック材料で構成され、金属粉末が分散している基材と、
所定のパターンで開口部が設けられた金属被膜とを有することを特徴とする。
これにより、光の透過性に優れるとともに、耐久性に優れ、特に優れた美的外観を有する時計用文字板を提供することができる。
【０００８】
本発明の時計用文字板では、前記金属被膜を平面視したときに前記開口部が占める面積率が１０〜６０％であることが好ましい。
これにより、光の透過性を十分に高いものとしつつ、時計用文字板の美的外観を特に優れたものとすることができる。
本発明の時計用文字板では、前記開口部の幅は、１０〜２５０μｍであることが好ましい。
これにより、光の透過性を十分に高いものとしつつ、時計用文字板の美的外観を特に優れたものとすることができる。
【０００９】
本発明の時計用文字板では、前記金属被膜の平均厚さは、０．００２〜１．５μｍであることが好ましい。
これにより、金属被膜の内部応力が高くなるのを十分に防止しつつ、基材と金属被膜との密着性を特に優れたものとすることができ、時計用文字板の耐久性を特に優れたものとすることができる。
本発明の時計用文字板では、前記開口部の幅をＷ［μｍ］、前記金属粉末の平均粒径をＤ［μｍ］としたとき、０．０２≦Ｄ／Ｗ≦０．８０の関係を満足することが好ましい。
これにより、光の透過性を十分に高いものとしつつ、時計用文字板の美的外観を特に優れたものとすることができる。
【００１０】
本発明の時計用文字板では、前記金属被膜と、前記金属粉末とは、共通の金属元素を含むものであることが好ましい。
これにより、開口部の存在をより目立ちにくいものとさせることができ、時計用文字板の美的外観を特に優れたものとすることができる。また、基材と金属被膜との密着性を特に優れたものとすることができ、時計用文字板の耐久性を特に優れたものとすることができる。
【００１１】
本発明の時計用文字板では、前記基材中における前記金属粉末の含有率が５〜４０ｗｔ％であることが好ましい。
これにより、光の透過率を十分に高いものとしつつ、時計用文字板の美的外観をさらに優れたものにすることができる。また、基材の強度を特に優れたものとすることができ、その結果、時計用文字板の耐久性を特に優れたものとすることができる。
【００１２】
本発明の時計用文字板では、前記金属粉末の比表面積は、１．０×１０−３〜８．０×１０−１ｍ２／ｇであることが好ましい。
これにより、時計用文字板の美的外観および耐久性を特に優れたものとすることができる。また、基材中における金属粉末の含有率が比較的低い場合であっても、美的外観および耐久性を十分に優れたものとすることができるため、時計用文字板の美的外観および耐久性を十分に保持しつつ、光の透過率の更なる向上を図ることができる。
【００１３】
本発明の時計用文字板では、前記金属粉末の平均粒径は、０．１〜２００μｍであることが好ましい。
これにより、時計用文字板の美的外観および耐久性を特に優れたものとすることができる。また、基材中における金属粉末の含有率が比較的低い場合であっても、美的外観および耐久性を十分に優れたものとすることができるため、時計用文字板の美的外観および耐久性を十分に保持しつつ、光の透過率の更なる向上を図ることができる。
【００１４】
本発明の時計用文字板では、前記プラスチック材料は、ポリカーボネートおよび／またはアクリロニトリル−ブタジエン−スチレン共重合体（ＡＢＳ樹脂）であることが好ましい。
これにより、プラスチック材料に対する金属粉末の分散性を特に優れたものとすることができ、時計用文字板の美的外観を、安定的に特に優れたものとすることができる。また、時計用文字板全体としての強度を特に優れたものとすることができるとともに、時計用文字板の製造時における成形の自由度が増す（成形のし易さが向上する）。
【００１５】
本発明の時計用文字板では、前記金属粉末は、Ｐｔ、Ａｇ、Ｃｒ、Ａｕ、Ａｌ、Ｔｉ、Ｓｎ、Ｉｎから選択される少なくとも１種を含む材料で構成されたものであることが好ましい。
これにより、時計用文字板の美的外観を特に優れたものとすることができる。また、プラスチック材料に対する金属粉末の分散性を特に優れたものとすることができ、時計用文字板の美的外観を、安定的に優れたものとすることができる。
【００１６】
本発明の時計は、本発明の時計用文字板を備えたことを特徴とする。
これにより、美的外観および耐久性に優れた時計を提供することができる。また、外部からの光を有効に利用することが可能な時計（例えば、ソーラー時計等）を提供することができる。
【発明の効果】
【００１７】
本発明によれば、光の透過性に優れるとともに、美的外観および耐久性に優れた時計用文字板を提供すること、また、前記時計用文字板を備えた時計を提供することができる。
【発明を実施するための最良の形態】
【００１８】
以下、本発明の好適な実施形態について、添付図面を参照しつつ説明する。なお、本明細書で参照する図面は、構成の一部を誇張して示したものであり、実際の寸法等を正確に反映したものではない。
まず、本発明の時計用文字板の好適な実施形態について説明する。
《第１実施形態》
図１は、本発明の時計用文字板の第１実施形態を示す断面図である。以下の説明では、図１中、上側を「（外光の）入射側」、図１中の下側を「（外光の）出射側」として説明する（後述する図２、図５についても同様）。また、以下の説明では、図１中の上側が、観察者側であるものとして説明する（後述する、図２、図５についても同様）。
図１に示すように、本実施形態の時計用文字板１は、主としてプラスチック材料２１で構成され、かつ、金属粉末２２が分散している基材２を有している。
【００１９】
［基材］
（プラスチック材料）
基材（基板）２は、主としてプラスチック材料２１で構成されたものである。本発明では、「主として」とは、対象としている部位を構成する材料のうち最も含有量の多い成分のことを指し、その含有量は特に限定されないが、対象としている部位を構成する材料の５０ｗｔ％以上であることが好ましく、５５ｗｔ％以上であることがより好ましく、６０ｗｔ％以上であることがさらに好ましい。
【００２０】
基材２を構成するプラスチック材料２１としては、各種熱可塑性樹脂、各種熱硬化性樹脂等が挙げられ、例えば、ポリカーボネート（ＰＣ）、アクリロニトリル−ブタジエンースチレン共重合体（ＡＢＳ樹脂）、ポリメチルメタクリレート（ＰＭＭＡ）等のアクリル系樹脂、ポリエチレン（ＰＥ）、ポリプロピレン（ＰＰ）等のポリオレフィン系樹脂、ポリエチレンテレフタレート（ＰＥＴ）等のポリエステル系樹脂等、またはこれらを主とする共重合体、ブレンド体、ポリマーアロイ等が挙げられ、これらのうちの１種または２種以上を組み合わせて（例えば、ブレンド樹脂、ポリマーアロイ、積層体等として）用いることができる。特に、基材２を構成するプラスチック材料２１は、ポリカーボネートおよび／またはアクリロニトリル−ブタジエン−スチレン共重合体であるのが好ましい。プラスチック材料２１に対する金属粉末２２の分散性を特に優れたものとすることができ、時計用文字板１の美的外観を、安定的に特に優れたものとすることができる。また、時計用文字板１全体としての強度を特に優れたものとすることができる。また、時計用文字板１の製造時においては、基材２の成形の自由度が増す（成形のし易さが向上する）ため、より複雑な形状の時計用文字板１であっても、容易かつ確実に製造することができる。また、ポリカーボネートは、各種プラスチック材料の中でも比較的安価で、時計用文字板１の生産コストのさらなる低減に寄与することができる。また、ＡＢＳ樹脂は、特に優れた耐薬品性も有しており、時計用文字板１全体としての耐久性をさらに向上されることができる。
【００２１】
（金属粉末）
基材２において、プラスチック材料２１中には、金属粉末２２が分散している。これにより、基材２に入射した光を乱反射させることができ、金属材料が有する優れた質感を発揮させ、時計用文字板１の美的外観、特に、光沢感、高級感を優れたものとすることができる。また、基材２に入射した光を金属粉末２２で乱反射させることにより、入射した光の一部を光の入射した側（図中上側）に出射させるとともに、入射した光の一部を、基材２を透過させ、基材２の反対の面側（図中下側）に導くことができる。これにより、時計用文字板１全体としての光の透過率も十分に優れたものとすることができる。すなわち、基材２中に金属粉末２２が分散していることにより、時計用文字板１についての、光の透過性および美的外観をいずれも優れたものとすることができる。
【００２２】
一方、例えば、金属粉末を含まない基材の表面に、金属被膜を設けることも考えられるが、このような場合、光の透過率を十分に確保するのが困難である。また、光の透過率を向上させる目的で、金属被膜の厚さを薄くした場合、美的外観を十分に優れたものとすることができない。また、金属被膜に開口部を設けることにより、光の透過率を確保することも考えられるが、このような場合、開口部以外の部位では、優れた光沢感を発揮させることができるものの、開口部が目立ってしまい、時計用文字板全体としての美的外観を十分に優れたものとすることが困難である。また、金属材料は、一般に、プラスチック材料との親和性に劣るため、プラスチック材料で構成された基材上に金属被膜を被覆した場合、基材と金属被膜との密着性を十分に優れたものとするのが困難であり、時計用文字板の耐久性を十分に優れたものとすることができない。
これに対し、本発明では、プラスチック材料中に金属粉末を分散させているため、上記のような問題の発生を確実に防止することができる。すなわち、本発明によれば、光の透過性を優れたものとしつつ、美的外観および耐久性も優れたものとすることができる。
【００２３】
基材２中に含まれる金属粉末２２は、主として金属材料（合金を含む）で構成されたものであればよく、金属粉末２２を構成する金属材料としては、各種金属（合金を含む）を用いることができ、例えば、Ｆｅ、Ｃｕ、Ｚｎ、Ｎｉ、Ｍｇ、Ｃｒ、Ｍｎ、Ｍｏ、Ｎｂ、Ａｌ、Ｖ、Ｚｒ、Ｓｎ、Ａｕ、Ｐｄ、Ｐｔ、Ｈｆ、Ａｇ、Ｃｏ、Ｉｎ、Ｗ、Ｔｉ、Ｒｈや、これらのうち少なくとも１種を含む合金が挙げられる。上記のような材料の中でも特に、Ｐｔ、Ａｇ、Ｃｒ、Ａｕ、Ａｌ、Ｔｉ、Ｓｎ、Ｉｎから選択される少なくとも１種を含む材料（合金を含む）で構成されたものであるのが好ましい。これにより、時計用文字板１の美的外観を特に優れたものとすることができる。また、プラスチック材料２１に対する金属粉末２２の分散性を特に優れたものとすることができ、時計用文字板１の美的外観を、安定的に優れたものとすることができる。
【００２４】
金属粉末２２は、各部位でその組成が実質的に均一な組成を有するものであってもよいし、部位によって組成の異なるものであってもよい。例えば、金属粉末２２は、金属材料で構成されたコア部（核、芯部）と、コア部の表面に設けられ、金属酸化物で構成されたシェル部（殻部）とを有するものであってもよい。これにより、例えば、金属粉末２２とプラスチック材料２１との密着性を特に優れたものとし、基材２の強度を特に優れたものとすることができる。また、金属粉末２２のプラスチック材料２１に対する分散性を特に優れたものとすることができ、時計用文字板１の美的外観をより安定的に優れたものとすることができる。金属粉末２２が、シェル部を有するものである場合、シェル部の厚さは、特に限定されないが、０．００５〜１．０μｍであるのが好ましく、０．００７〜０．５μｍであるのがより好ましい。これにより、時計用文字板１の美的外観に悪影響を及ぼすのをより確実に防止しつつ、時計用文字板１の耐久性を特に優れたものとすることができる。
【００２５】
基材２中に含まれる金属粉末２２の比表面積（金属粉末：１ｇ当たりの総表面積）は、１．０×１０−３〜８．０×１０−１ｍ２／ｇであるのが好ましい。金属粉末２２の比表面積が前記範囲内の値であると、時計用文字板１の美的外観および耐久性を特に優れたものとすることができる。また、基材２中における金属粉末２２の含有率が比較的低い場合であっても、美的外観および耐久性を十分に優れたものとすることができるため、時計用文字板１の美的外観および耐久性を十分に保持しつつ、光の透過率の更なる向上を図ることができる。
【００２６】
また、基材２中に含まれる金属粉末２２の平均粒径は、０．１〜２００μｍであるのが好ましく、５〜１６０μｍであるのがより好ましい。金属粉末２２の平均粒径が前記範囲内の値であると、時計用文字板１の美的外観および耐久性を特に優れたものとすることができる。また、基材２中における金属粉末２２の含有率が比較的低い場合であっても、美的外観および耐久性を十分に優れたものとすることができるため、時計用文字板１の美的外観および耐久性を十分に保持しつつ、光の透過率の更なる向上を図ることができる。
【００２７】
また、基材２中における金属粉末２２の含有率は、特に限定されないが、５〜４０ｗｔ％であるのが好ましく、１０〜３５ｗｔ％であるのがより好ましい。金属粉末２２の含有率が前記範囲内の値であると、光の透過率を十分に高いものとしつつ、時計用文字板１の美的外観をさらに優れたものにすることができる。また、基材２の強度を特に優れたものとすることができ、その結果、時計用文字板１の耐久性を特に優れたものとすることができる。また、金属粉末２２の含有率が前記範囲内の値であると、通常、時計用文字板１全体としての電波の透過性を十分に優れたものとすることができる。このため、時計用文字板１を電波時計等にも好適に適用することができる。
【００２８】
また、基材２中に含まれる金属粉末２２は、粒状、板状、鱗片状、瓦状、針状、棒状等、いかなる形状を有するものであってもよい。また、金属粉末２２は、不定形のものであってもよい。
なお、基材２は、上記以外の成分を含むものであってもよい。このような成分としては、例えば、可塑剤、酸化防止剤、着色剤（各種発色剤、蛍光物質、りん光物質等を含む）、光沢剤等が挙げられる。
【００２９】
また、基材２は、各部位でその組成が実質的に均一な組成を有するものであってもよいし、部位によって組成の異なるものであってもよい。図示の構成では、基材２は、その全体にわたって、金属粉末２２がプラスチック材料２１中に均一に分散しているが、例えば、その一部に、金属粉末２２が分散していない領域を有するものであってもよい。言い換えると、時計用文字板１は、その少なくとも一部に、主としてプラスチック材料２１で構成され、かつ、金属粉末２２が分散している領域を有するものであればよい。
【００３０】
基材２の平均厚さは、特に限定されないが、２００〜７００μｍであるのが好ましく、３００〜６００μｍであるのがより好ましい。基材２の平均厚さが前記範囲内の値であると、時計用文字板１をソーラー時計に適用する場合に、時計用文字板１の光透過性を十分に高いものとしつつ、太陽電池の自色が透けて見えるのをより効果的に防止することができ、美的外観（高級感）を特に優れたものとすることができる。また、時計用文字板１の形状の安定性を十分に優れたものとすることができる。
【００３１】
また、図１に示す構成では、時計用文字板１は、基材２のみを有するものであるが、他の構成を備えていてもよい。例えば、時計用文字板１は、基材２の少なくとも一方の面側に、光透過性を有するとともに所定の色に着色された着色層を有していてもよい。これにより、時計用文字板１の色調のバリエーションを広げることができる。
また、基材２の形状、大きさは、特に限定されず、通常、時計用文字板１の形状、大きさに基づいて決定される。
また、基材２は、いかなる方法で成形されたものであってもよいが、基材２の成形方法としては、例えば、圧縮成形、押出成形、射出成形、光造形等が挙げられる。
【００３２】
《第２実施形態》
次に、本発明の時計用文字板の第２実施形態について説明する。以下、前述した実施形態との違いを中心に説明し、同様の事項については、その説明を省略する。
図２は、本発明の時計用文字板の第２実施形態を示す断面図、図３は、金属被膜が有する開口部の形状（パターン）の一例を説明するための模式的な平面図、図４は、金属被膜が有する開口部の形状（パターン）の他の一例を説明するための模式的な平面図である。
図２に示すように、本実施形態の時計用文字板１は、主としてプラスチック材料２１で構成され、かつ、金属粉末２２が分散している基材２と、所定のパターンで開口部３１が設けられた金属被膜３とを有している。すなわち、基材２に加え、さらに、金属被膜を有している以外は、前述した実施形態と同様である。以下、金属被膜３について説明する。
【００３３】
［金属被膜］
基材２の一方の表面（主面）は、開口部３１を有する金属被膜３で被覆されている。
このような金属被膜３を有することにより、時計用文字板１の美的外観をさらに優れたものとすることができる。すなわち、基材２の表面を直接被覆することにより、金属材料が有する質感、高級感をより効果的に発揮させることができるとともに、基材２中には、金属粉末２２が分散しているため、金属被膜３の開口部３１の存在も目立ちにくくすることができ、時計用文字板１全体としての美的外観を特に優れたものとすることができる。
【００３４】
また、基材２は、その表面が金属被膜３で被覆されてはいるものの、金属被膜３が開口部を有しているため、時計用文字板１全体としての光の透過率を十分に優れたものとすることができる。より詳しく説明すると、金属被膜３の開口部３１以外の部位においては、外部から入射した光を効果的に反射するとともに、開口部３１に照射された光は、基材２に入射する。そして、基材２に入射した光は、その一部が、金属粉末２２により反射し、開口部３２を介して、観察者側（図２中上側）に出射するとともに、その一部が、基材２を透過し、金属被膜３が設けられた面とは反対の面側から出射する（すなわち、時計用文字板１を透過する）。また、基材２に入射した光の一部は、金属粉末２２で反射し、金属被膜３の開口部３１以外の部位に照射する。このような光についても、金属被膜の内表面（すなわち、基材２に対向する面）で効率よく反射するため、再び、光の出射側に導かれる。このため、図２に示すような構成とすることにより、光の吸収による損失を抑制し、美的外観の更なる向上と、優れた光の透過率の保持を両立することができる。また、一般に、金属材料は、プラスチック材料との親和性に劣るため、単に、プラスチック材料からなる基材の表面に、金属被膜を設けても、基材と金属被膜との密着性を十分に優れたものとするのは困難である。これに対し、図２に示す時計用文字板１では、基材２中に金属粉末２２が含まれている。このため、基材２と金属被膜３との密着性を優れたものとすることができ、時計用文字板１の耐久性を十分に優れたものとすることができる。
【００３５】
金属被膜３は、主として金属材料で構成されたものである。
金属被膜３を構成する金属材料としては、各種金属（合金を含む）を用いることができ、例えば、Ｆｅ、Ｃｕ、Ｚｎ、Ｎｉ、Ｍｇ、Ｃｒ、Ｍｎ、Ｍｏ、Ｎｂ、Ａｌ、Ｖ、Ｚｒ、Ｓｎ、Ａｕ、Ｐｄ、Ｐｔ、Ｈｆ、Ａｇ、Ｃｏ、Ｉｎ、Ｗ、Ｔｉ、Ｒｈや、これらのうち少なくとも１種を含む合金が挙げられる。上記のような材料の中でも特に、Ｐｔ、Ａｇ、Ｃｒ、Ａｕ、Ａｌ、Ｔｉ、Ｓｎ、Ｉｎから選択される少なくとも１種を含む材料（合金を含む）で構成されたものであるのが好ましい。これにより、時計用文字板１の美的外観を特に優れたものとすることができる。また、金属被膜３が上記のような材料で構成されたものであると、基材２と金属被膜３との密着性を特に優れたものとすることができ、結果として、時計用文字板１の耐久性を特に優れたものとすることができる。また、金属被膜３が上記のような材料で構成されたものであると、後述する開口部３１の大きさが比較的大きい場合や、金属被膜３全面に占める開口部３１の面積率が比較的大きい場合であっても、外観上、開口部３１の存在をより目立たないものとすることができる。なお、金属被膜３は、金属材料以外の成分を含むものであってもよい。
【００３６】
また、金属被膜３と、金属粉末２２とは、共通の金属元素を含むものであるのが好ましい。これにより、開口部３１の存在をより目立ちにくいものとさせることができ、時計用文字板１の美的外観を特に優れたものとすることができる。また、基材２と金属被膜３との密着性を特に優れたものとすることができ、時計用文字板１の耐久性を特に優れたものとすることができる。
【００３７】
金属被膜３の平均厚さは、特に限定されないが、０．００２〜１．５μｍであるのが好ましく、０．００４〜０．９μｍであるのがより好ましく、０．０１〜０．５μｍであるのがさらに好ましい。金属被膜３の平均厚さが前記範囲内の値であると、金属被膜３の内部応力が高くなるのを十分に防止しつつ、時計用文字板１の審美性を特に優れたものとすることができる。また、基材２と金属被膜３との密着性を特に優れたものとすることができる。また、時計用文字板１全体としての光の透過率を十分に大きいものとすることができる。また、金属被膜３の厚さが前記範囲内の値であると、通常、時計用文字板１全体としての電波の透過性を十分に優れたものとすることができる。このため、時計用文字板１を電波時計等にも好適に適用することができる。これに対し、金属被膜３の平均厚さが前記下限値未満であると、金属被膜３の構成材料等によっては、金属被膜３の光沢、色調等の特長を十分に発揮するのが困難となり、金属被膜３を有することによる効果が十分に発揮されない可能性がある。また、金属被膜３の平均厚さが前記下限値未満であると、金属被膜３の形成方法等によっては、金属被膜３にピンホールが生じ易くなる。また、金属被膜３の構成材料等によっては、基材２と金属被膜３との密着性を十分に向上させるのが困難になる可能性がある。また、金属被膜３の平均厚さが前記上限値を超えると、金属被膜３の各部位における膜厚のばらつきが大きくなる傾向を示す。また、金属被膜３の平均厚さが特に大きい場合は、金属被膜３の内部応力が高くなり、クラック等が発生し易くなる。また、金属被膜３の平均厚さが前記上限値を超えると、時計用文字板１全体としての電磁波（電波、光）の透過率が減少する傾向を示す。
【００３８】
また、金属被膜３は、各部位で均一な組成を有するものであってもよいし、そうでなくてもよい。例えば、金属被膜３は、含有成分（組成）が厚さ方向に順次変化するもの（傾斜材料）であってもよい。また、金属被膜３は、複数の層を有する積層体であってもよい。これにより、例えば、基材２との密着性を特に優れたものとしつつ、時計用文字板１としての審美性をさらに高めることができる。すなわち、前記積層体の基材２と接触する側の層を基材２との密着性に優れる材料で構成し、前記積層体の最外層（基材２から最も離れた側の層）を審美性に優れる材料で構成することにより、基材２との密着性を特に優れたものとしつつ、時計用文字板１としての審美性をさらに高めることができる。また、金属被膜３が積層体である場合、例えば、実質的に金属材料を含まない材料で構成された層を有していてもよい。より具体的には、金属被膜３は、金属材料で構成された２つの層の間に、非金属材料（例えば、金属酸化物等）で構成された層が介挿された構成を有するものであってもよい。
【００３９】
金属被膜３には、その厚さ方向に貫通する開口部３１が所定のパターンで設けられている。このような開口部３１を有することにより、時計用文字板１全体としての光の透過率を十分に優れたものとすることができる。これにより、時計用文字板１を、例えば、ソーラー時計（太陽電池を内蔵する時計）等に好適に適用することができる。また、金属被膜３が開口部３１を有することにより、時計用文字板１全体としての電波の透過率を十分に優れたものとすることができる。これにより、時計用文字板１を、例えば、電波時計等に好適に適用することができる。
【００４０】
金属被膜３（時計用文字板１）を平面視したときにおける、開口部３１の占める面積の割合（開口率）は、１０〜６０％であるのが好ましく、２５〜５５％であるのがより好ましい。開口部３１の占める面積率が前記下限値未満であると、金属被膜３の厚さ、基材２中における金属粉末２２の含有率等によっては、時計用文字板１全体としての電磁波（光、電波）の透過率を十分に高めることができない可能性がある。一方、開口部３１の占める面積率が前記上限値を超えると、金属被膜３を設けることによる効果が十分に発揮されない可能性がある。
【００４１】
開口部３１は、いかなる形状のものであってもよい。金属被膜３（時計用文字板１）を平面視した際の開口部３１の形状としては、例えば、略円形状、略楕円形状、略多角形状、スリット状等が挙げられる。また、開口部３１は、図３、図４に示すように、金属被膜３（時計用文字板１）を平面視した際に、金属被膜３で構成された多数個の島状の領域（金属被膜３の実部）を取り囲むように設けられたものであってもよい。これにより、時計用文字板１の外観において、開口部３１の存在をより目立ち難いものとすることができるとともに、時計用文字板１の生産性を特に優れたものとすることができる。
【００４２】
また、図中Ｗで表される開口部３１の幅（開口部３１が略円形である場合には、その直径）は、１０〜２５０μｍであるのが好ましく、３０〜１５０μｍであるのがより好ましい。開口部３１の幅Ｗが前記範囲内の値であると、時計用文字板１としての光の透過性を十分に高いものとしつつ、時計用文字板１の美的外観（審美性）を特に優れたものとすることができる。これに対し、開口部３１の幅Ｗが前記下限値未満であると、金属被膜３の開口率等によっては、時計用文字板１全体としての光の透過率を十分に高めるのが困難になる可能性がある。一方、開口部３１の幅Ｗが前記上限値を超えると、金属被膜３を設けることによる効果が十分に発揮されない可能性がある。
【００４３】
また、図中Ｐで表される開口部３１のピッチは、７０〜５００μｍであるのが好ましく、８０〜４００μｍであるのがより好ましい。開口部３１のピッチＰが前記範囲内の値であると、時計用文字板１としての光の透過性を十分に高いものとしつつ、時計用文字板１の美的外観（審美性）を特に優れたものとすることができる。なお、開口部３１のピッチとは、隣接する開口部３１−開口部３１間の中心間距離のことを指し、隣接する開口部３１が複数個ある場合には、最も近接した開口部３１との中心間距離のことを指す。
また、開口部３１の幅をＷ［μｍ］、金属粉末２２の平均粒径をＤ［μｍ］としたとき、０．０２≦Ｄ／Ｗ≦０．８０の関係を満足するのが好ましい。このような関係を満足することにより、光の透過性を十分に高いものとしつつ、時計用文字板１の美的外観を特に優れたものとすることができる。
【００４４】
［時計用文字板の製造方法］
次に、図２に示す時計用文字板１の製造方法について説明する。
図５は、図２に示す時計用文字板の製造方法を示す断面図、図６は、金属被膜を形成する際の気相成膜粒子の進行方向を説明するための図である。
図５に示すように、本実施形態の時計用文字板の製造方法は、基材２を準備する基材準備工程（１ａ）と、基材２の表面に、開口部３１を有する金属被膜３を形成する金属被膜形成工程（１ｂ、１ｃ）とを有している。
【００４５】
（基材準備工程）
基材２としては、前述したようなものを用いることができる。
また、基材２の表面に対しては、例えば、鏡面加工、スジ目加工、梨地加工等の表面加工が施されてもよい。これにより、得られる時計用文字板１の表面の光沢具合にバリエーションを持たせることが可能となり、時計用文字板１の美的外観の更なる向上を図ることができる。また、このような表面加工を施した基材２を用いて製造される時計用文字板１は、金属被膜３に対して、前記表面加工を施すことにより得られるものに比べて、金属被膜３のギラツキ等が抑制されたものとなり、特に美的外観に優れたものとなる。また、基材２は、主としてプラスチック材料２１で構成されたものであるため、上記のような表面加工も比較的容易に行うことができる。また、金属被膜３は、通常、比較的薄いものであるため、金属被膜３に対して表面加工を施すと、当該表面処理を施した部位の金属被膜３が完全に除去されてしまう可能性があるが、基材２に対して表面処理を行うことにより、このような問題の発生も効果的に防止することができる。
また、基材２の表面に対しては、後述する工程に先立ち、各種洗浄処理を施してもよい。これにより、例えば、基材２と金属被膜３との密着性を特に優れたものとすることができる。
【００４６】
（金属被膜形成工程）
次に、基材２の表面に、金属被膜３を形成する（１ｂ、１ｃ）。
金属被膜３の形成方法は、特に限定されず、例えば、スピンコート、ディッピング、刷毛塗り、噴霧塗装、静電塗装、電着塗装等の塗装、電解めっき、浸漬めっき、無電解めっき等の湿式めっき法や、熱ＣＶＤ、プラズマＣＶＤ、レーザーＣＶＤ等の化学蒸着法（ＣＶＤ）、真空蒸着、スパッタリング、イオンプレーティング等の気相成膜法、溶射等が挙げられるが、気相成膜法が好ましい。金属被膜３の形成方法として気相成膜法を適用することにより、均一な膜厚を有し、均質で、かつ、基材２との密着性が特に優れた金属被膜３を確実に形成することができる。その結果、最終的に得られる時計用文字板１の審美的外観、耐久性を特に優れたものとすることができる。また、金属被膜３の形成方法として気相成膜法を適用することにより、形成すべき金属被膜３が比較的薄いものであっても、膜厚のばらつきを十分に小さいものとすることができる。また、上記のような気相成膜法の中でも、スパッタリングが特に好ましい。金属被膜３の形成方法としてスパッタリングを適用することにより、上記のような効果はより顕著なものとなる。
【００４７】
本工程で形成する金属被膜３は、前述したように、開口部３１を有するものである。本工程は、一旦、開口部３１を有さない金属被膜を形成し、その後、当該金属被膜に開口部を形成することにより行ってもよいが、本実施形態では、以下に述べるように、金属被膜３の成膜と同時に開口部３１を形成する。すなわち、本実施形態では、基材２上に、所定のパターンで開口部８１が設けられたマスク（気相成膜用マスク）８を配した状態で、成膜を行うことにより、金属被膜３を形成する（１ｂ、１ｃ）。
【００４８】
このように、マスク８を配した状態で成膜を行うことにより、開口部３１を有する金属被膜３が形成される。すなわち、金属被膜３の成膜と同時に開口部３１が形成される。このようにして金属被膜３（開口部３１）を形成することにより、マスク８の開口部８１のパターンに対応する（反転したパターンの）開口部３１を容易かつ確実に形成することができる。また、多数個の時計用文字板１の製造に、マスク８を繰り返し用いることができるため、時計用文字板１の生産性が向上するとともに、各時計用文字板１間での品質のばらつきを抑制することができる。すなわち、時計用文字板１の品質の信頼性が向上する。また、化学的方法（化学的処理）、物理的方法（物理的処理）により開口部を形成する必要がないため、不本意な凹凸のない金属被膜３を好適に形成することができる。また、形成すべき開口部３１に対応するパターン（反転したパターン）の開口部８１を有するマスク８を用意することにより、金属被膜３の形成条件を大きく変更することなく、多様なパターンの開口部３１を有する時計用文字板１の生産にも好適に対応することができる。すなわち、多品種生産にも効率良く対応することができる。
【００４９】
なお、上記のような気相成膜では、例えば、金属被膜３を構成する金属をターゲットとして用い、アルゴンガス等の不活性ガス雰囲気中で処理を行うことにより、金属被膜３を容易かつ確実に形成することができる。
また、金属被膜３の形成は、異なる複数の方法、条件を組み合わせて行ってもよい。これにより、前述したような積層体で構成された金属被膜３を好適に形成することができる。
【００５０】
本工程で用いるマスク８は、形成すべき金属被膜３の開口部３１に対応するパターンで配された開口部８１を有している。すなわち、マスク８は、形成すべき開口部３１に対応する部位以外に開口部８１を有するものであり、開口部３１の反転したパターンの開口部８１を有するものであるということができる。
また、本工程において用いるマスク８は、基材２に対向する主面である第１の面８２側から、その反対の主面である第２の面８３側に向かって開口部８１の断面積が減少する断面積減少部８１２を有するものである。言い換えると、開口部８１は、マスク８の主面に垂直な方向に対して所定角度だけ傾斜した傾斜面８１１によって、マスク８の基材２に対向する第１の面８２側から第２の面８３側に向かって、その断面積が減少する断面積減少部８１２を有するものとして設けられている。さらに言い換えると、マスク８は、第１の面８２側における開口部８１よりも第２の面８３側における開口部８１の面積が小さくなるように、第２の面８３側に、開口部８１の中心方向に向かって突出する突出部８４が設けられている。このようなマスク８を用いることにより、金属被膜３を形成した後にマスク８を除去する際に、形成された金属被膜３に欠陥等が生じるのを効果的に防止することができる。その結果、得られる時計用文字板１の信頼性を優れたものとすることができる。
【００５１】
マスク８の開口部８１（断面積減少部８１２）において、開口部８１の断面積が最小となる断面積最小部８１３での断面積をＳ０’［μｍ２］、開口部８１の断面積が最大となる断面積最大部８１４での断面積（図示の構成では、第１の面８２における開口部８１の断面積）をＳ１’［μｍ２］としたとき、０．０１≦Ｓ０’／Ｓ１’≦０．９５の関係を満足するのが好ましく、０．０５≦Ｓ０’／Ｓ１’≦０．９０の関係を満足するのがより好ましく、０．１０≦Ｓ０’／Ｓ１’≦０．８５の関係を満足するのがさらに好ましい。このような関係を満足することにより、後のマスク除去工程においてマスク８を除去する際に、形成された金属被膜３に欠陥等が生じるのをより効果的に防止することができ、得られる時計用文字板１の信頼性を特に優れたものとすることができる。これに対し、Ｓ０’／Ｓ１’の値が前記下限値未満であると、マスク８の構成材料等によっては、マスク８の形状の安定性が低下し、金属被膜３の形成時にマスク８が変形してしまう可能性がある。このような変形が生じると、所望の形状の開口部３１を有する金属被膜３を形成するのが困難になる可能性がある。また、マスク８の耐久性が低下し、時計用文字板１の生産性が低下する傾向が顕著になる可能性がある。一方、Ｓ０’／Ｓ１’の値が前記上限値を超えると、マスク８の構成材料、金属被膜３の構成材料等によっては、マスク８が断面積減少部８１２を有することによる効果が十分に発揮されず、時計用文字板１の美的外観等を十分に優れたものとするのが困難になる可能性がある。
【００５２】
マスク８の厚さは、特に限定されないが、通常、形成すべき金属被膜３の厚さと同等またはそれ以上の厚さであるのが好ましい。これにより、目的とする形状の開口部３１を有する金属被膜３を、より確実に形成することができる。
形成すべき金属被膜３の厚さをＴＲ［μｍ］、マスク８の厚さをＴＭ［μｍ］としたとき、２９≦ＴＭ−ＴＲ≦１９９の関係を満足するのが好ましく、４９≦ＴＭ−ＴＲ≦１４９の関係を満足するのがより好ましい。これにより、上述した効果はより顕著なものとなる。
【００５３】
マスク８の具体的な厚さは、形成すべき金属被膜３の厚さ等にもよるが、３０〜２００μｍであるのが好ましく、５０〜１５０μｍであるのがより好ましい。
このようなマスク８は、例えば、板上の部材を用意し、これに、エッチング等の化学的処理を施したり、レーザー光等のエネルギー線の照射、旋盤処理等の機械的処理（物理的処理）を施したりする等して、開口部８１を形成することにより得ることができる。
【００５４】
マスク８はいかなる材料で構成されたものであってもよく、マスク８の構成材料としては、各種金属材料、各種セラミックス材料、各種プラスチック材料等が挙げられる。中でも、マスク８の構成材料としては、金属材料が好ましい。マスク８が金属材料で構成されたものであると、マスク８の耐久性を特に優れたものとすることができる。その結果、時計用文字板１の生産性を特に優れたものとすることができるとともに、多数個の時計用文字板１において品質のばらつきを抑制することができ、時計用文字板１の信頼性が向上する。また、金属材料は、一般に、適度な弾性を有しており、形状の追従性が高いものが多く、基材２（製造すべき時計用文字板１）が平板状のものに限らず、湾曲板状等のものであっても、好適に適用することができる。また、１種類のマスク８を異なる形状の基材２（例えば、平板状の基材２、湾曲板状の基材２）に対しても、共通して利用することができる。
【００５５】
特に、本実施形態では、マスク８として、磁性材料（常磁性、強磁性を有する材料）を含む材料で構成されたものを用いている。そして、基材２のマスク８に対向する面とは反対の面側には図示しない磁石が配されており、これにより、マスク８と、金属被膜３が形成されるべきワークとしての基材２とを、確実に密着させることができる。その結果、基材２上において、目的以外の部位に金属被膜３が形成されるのをより確実に防止することができ、最終的に得られる時計用文字板１の美的外観および電磁波（光および電波）の透過性を確実に優れたものとすることができる。すなわち、製造される時計用文字板１の信頼性を特に優れたものとすることができる。
【００５６】
磁石は、例えば、永久磁石であってもよいし、電磁石であってもよい。
上記のように、本実施形態において、マスク８は、磁性材料を含む材料で構成されたものであるが、マスク８は、例えば、実質的に磁性材料のみで構成されるものであってもよいし、他の成分を含むものであってもよい。
また、マスク８は、図示しない表面層を有するものであってもよい。これにより、例えば、マスク８の耐久性を特に優れたものとすることができたり、成膜時に、マスク８上に金属被膜３の構成材料が強固に付着するのを効果的に防止することができる。このような表面層を構成する材料としては、例えば、ポリテトラフルオロエチレン（ＰＴＦＥ）等のフッ素系樹脂、シリコーン系樹脂、ダイヤモンド様炭素（ＤＬＣ）等が挙げられる。
【００５７】
また、本工程を気相成膜により行う場合、気相成膜は、例えば、基材２の主面（金属被膜３で被覆すべき主面）の法線方向に対して所定の角度θだけ傾斜した方向から、金属被膜３の構成材料で構成された気相成膜粒子（例えば、スパッタリングの場合はスパッタ粒子）を基材２上に入射させるように行ってもよい。これにより、形成される金属被膜３に不本意な膜厚のばらつきが発生するのを効果的に防止することができる。また、基材２の主面（金属被膜３で被覆すべき主面）の法線方向に対して所定の角度θだけ傾斜した方向から金属被膜３の構成材料で構成された気相成膜粒子を基材２上に入射させるようにすることにより、開口部８１内における突出部８４の裏側の領域にも確実に気相成膜粒子を供給することができ、マスク８の開口部８１に対応する形状の金属被膜３をより確実に形成することができる。
【００５８】
このような場合、気相成膜粒子の入射方向と基材２の主面の法線方向とでなす角度θは、特に限定されないが、１〜５０°であるのが好ましく、３〜４０°であるのがより好ましく、５〜３０°であるのがさらに好ましい。角度θが前記範囲内の値であると、形成される金属被膜３に不本意な膜厚のばらつきが発生するのをより効果的に防止することができる。
【００５９】
また、気相成膜粒子は一方向からだけではなく、基材２に対し複数の方向から入射させるのが好ましい。これにより、不本意な膜厚のばらつきが抑制された好適な金属被膜３を、容易かつ確実に形成することができ、得られる時計用文字板１についての美的外観および光の透過性を特に優れたものとすることができる。また、時計用文字板１を、様々な方向から見た際における質感のばらつき等がより効果的に抑制されたものとして得ることができる。
【００６０】
複数の方向から気相成膜粒子を入射させる方法としては、例えば、複数の気相成膜用の材料である気相成膜源（ターゲット、蒸着源等）を用意し、これらを異なる部位に設置し、これら複数の気相成膜源から同時または順番に気相成膜粒子を発生させる方法も挙げられるが、例えば、基材２と気相成膜源とを相対的に移動（変位）させつつ、気相成膜源から気相成膜粒子を発生させる方法が挙げられる。基材２と気相成膜源とを相対的に移動（変位）させる方法としては、例えば、基材２を固定した状態で気相成膜源を移動（変位）させる方法、気相成膜源を固定した状態で基材２を移動（変位）させる方法、気相成膜源および基材２をともに移動（変位）させる方法が挙げられる。中でも、基材２を移動（変位）させる場合、気相成膜源を固定する従来の気相成膜装置をそのまま使用しやすいという効果が得られる。
【００６１】
以下、基材２を移動（変位）させる方法について、図６を参照しつつ、より具体的に説明する。
図６に示す構成では、基材２の主面の法線と軸９の長手方向とのなす角が、所定の角度θを維持するように、基材２を、軸９上でこまのように回転させる構成になっている。言い換えると、図６に示す構成では、軸９の延長線が基材２の表面（入射面）に接触する部位における基材２の主面の法線が、軸９を中心とした円錐の周面を形成するように、基材２が回転する。このような構成であることにより、例えば、気相成膜粒子の入射方向に対して、基材２の主面の法線が角度θだけ傾斜した状態を維持しつつ、気相成膜粒子の入射方向を経時的に変化させることができる。これにより、好適な形状の開口部３１を有する金属被膜３を、容易かつ確実に形成することができ、得られる時計用文字板１についての美的外観および電磁波（光および電波）の透過性を特に優れたものとすることができる。また、時計用文字板１を、様々な方向から見た際における質感のばらつき等がより効果的に抑制されたものとして得ることができる。
【００６２】
角度θの値は、経時的に変化するものであってもよい。このように、角度θの値が経時的に変化する場合、その最大値が前述した範囲に含まれるものであるのが好ましい。また、例えば、気相成膜時に、角度θがゼロとなる時点が存在してもよい。
なお、角度θとしては、気相成膜源と金属被膜を形成すべき基材とを結ぶ直線と、基材の法線とのなす角を採用することができる。
【００６３】
金属被膜３を形成した後、マスク８を除去する（１ｃ）。これにより、基材２の金属被膜３が被覆された側の面において、マスク８の開口部８１に対応する部位は基材２が露出した状態となり、それ以外の部位は金属被膜３（実部）で被覆された状態となる。
マスク８の除去は、金属被膜３が設けられた基材２上から、マスク８を剥離することにより行うことができる。上述したようにマスク８は、断面積減少部を有するものであるため、本工程においてマスクを除去する際に、先の工程で形成された金属被膜３に不本意な剥離等の不都合が発生するのをより確実に形成することができる。
【００６４】
このようにして、時計用文字板１が得られる。
上述したような時計用文字板１は、いかなる時計に適用されるものであってもよいが、太陽電池を備えたソーラー時計（ソーラー電波時計等を含む）に適用されるものであるのが好ましい。ソーラー時計においては、一般に、文字板（時計用文字板）に優れた光の透過性が求められるとともに、背面側に配された太陽電池による時計全体としての美的外観の低下を防止する機能が求められるが、本発明によれば、これらの要求を同時に満足することができる。すなわち、本発明の時計用文字板は、ソーラー時計に適用した場合に、その効果が顕著に発揮される。
【００６５】
《時計》
次に、上述したような時計用文字板１を備えた本発明の時計について説明する。
本発明の時計は、上述したような本発明の時計用文字板を有するものである。なお、本発明の時計を構成する前記時計用文字板（本発明の時計用文字板）以外の部品としては、公知のものを用いることができるが、以下に、本発明の時計の構成の一例について説明する。
【００６６】
図７は、本発明の時計（腕時計）の好適な実施形態を示す断面図である。
図７に示すように、本実施形態の腕時計（携帯時計）１００は、胴（ケース）１０２と、裏蓋１０３と、ベゼル（縁）１０４と、ガラス板（カバーガラス）１０５とを備えている。また、ケース１０２内には、前述したような時計用文字板１と、太陽電池１１と、ムーブメント１０１とが収納されており、さらに、図示しない針（指針）等が収納されている。
ガラス板１０５は、通常、透明性の高い透明ガラスやサファイア等で構成されている。これにより、時計用文字板１の美的外観を十分に発揮させることができるとともに、太陽電池１１に十分な光量の光を入射させることができる。
ムーブメント１０１は、太陽電池１１の起電力を利用して、指針を駆動する。
【００６７】
図７中では省略しているが、ムーブメント１０１内には、例えば、太陽電池１１の起電力を貯蔵する電気二重層コンデンサー、リチウムイオン二次電池や、時間基準源として水晶振動子や、水晶振動子の発振周波数をもとに時計を駆動する駆動パルスを発生する半導体集積回路や、この駆動パルスを受けて輪列機構を１秒毎に指針を駆動するステップモーターや、ステップモーターの動きを指針に伝達する輪列機構等を備えている。
また、ムーブメント１０１は、図示しない電波受信用のアンテナを備えている。そして、受信した電波を用いて時刻調整等を行う機能を有している。
【００６８】
太陽電池１１は、光エネルギーを電気エネルギーに変換する機能を有する。そして、太陽電池１１で変換された電気エネルギーは、ムーブメントの駆動等に利用される。
太陽電池１１は、例えば、非単結晶シリコン薄膜にｐ型の不純物とｎ型の不純物とが選択的に導入され、さらにｐ型の非単結晶シリコン薄膜とｎ型の非単結晶シリコン薄膜との間に不純物濃度の低いｉ型の非単結晶シリコン薄膜を備えたｐｉｎ構造を有している。
【００６９】
胴１０２には巻真パイプ１０６が嵌入・固定され、この巻真パイプ１０６内にはりゅうず１０７の軸部１０７１が回転可能に挿入されている。
胴１０２とベゼル１０４とは、プラスチックパッキン１０８により固定され、ベゼル１０４とガラス板１０５とはプラスチックパッキン１０９により固定されている。
また、胴１０２に対し裏蓋１０３が嵌合（または螺合）されており、これらの接合部（シール部）１１５には、リング状のゴムパッキン（裏蓋パッキン）１１４が圧縮状態で介挿されている。この構成によりシール部１１５が液密に封止され、防水機能が得られる。
【００７０】
りゅうず１０７の軸部１０７１の途中の外周には溝１０７２が形成され、この溝１０７２内にはリング状のゴムパッキン（りゅうずパッキン）１１３が嵌合されている。ゴムパッキン１１３は巻真パイプ１０６の内周面に密着し、該内周面と溝１０７２の内面との間で圧縮される。この構成により、りゅうず１０７と巻真パイプ１０６との間が液密に封止され防水機能が得られる。なお、りゅうず１０７を回転操作したとき、ゴムパッキン１１３は軸部１０７１と共に回転し、巻真パイプ１０６の内周面に密着しながら周方向に摺動する。
【００７１】
なお、上記の説明では、時計の一例として、腕時計（携帯時計）を挙げて説明したが、本発明は、腕時計以外の携帯時計、置時計、掛け時計等の他の種類の時計にも同様に適用することができる。
また、上記の説明では、時計の一例として、ソーラー時計（特に、ソーラー電波時計）を挙げて説明したが、本発明は、ソーラー時計以外の時計（例えば、ソーラー電波時計以外の電波時計等）にも同様に適用することができる。
【００７２】
以上、本発明の好適な実施形態について説明したが、本発明は、これらに限定されるものではない。
例えば、本発明の時計用文字板は、上述したような方法により製造されたものに限定されず、いかなる方法で製造されたものであってもよい。
また、本発明の時計用文字板の製造方法では、必要に応じて、任意の目的の工程を追加することもできる。
【００７３】
また、本発明の時計用文字板は、上述した構成に加えて、他の構成を有するものであってもよい。例えば、基材の表面や金属被膜の表面等には、コート層が設けられていてもよい。これにより、例えば、色調等を調整し、時計用文字板の美的外観をさらに優れたものにしたり、時計用文字板全体としての、耐食性、耐候性、耐水性、耐油性、耐擦傷性、耐摩耗性、耐変色性等の各種特性を向上させたりすることができる。なお、このようなコート層は、例えば、時計用文字板の使用時等において除去されるものであってもよい。また、例えば、基材と金属被膜との間には、少なくとも１層の中間層が設けられていてもよい。このような場合、基材と金属被膜との間には、金属酸化物で構成された酸化物被膜を有するのが好ましい。これにより、時計用文字板の美的外観を十分に優れたものとしつつ、基材と金属被膜との密着性を更に優れたものとすることができ、時計用文字板の耐久性をさらに優れたものとすることができる。また、酸化物被膜を設ける場合、当該酸化物被膜は、金属粉末および／または金属被膜を構成する金属材料と共通の金属元素を含むものであるのが好ましい。これにより、酸化物被膜を介した基材と金属被膜との密着性を特に優れたものとすることができる。
また、図２に示す構成では、基材の一方の面（主面）側のみに金属被膜が設けられているが、金属被膜は基材の両面（両方の主面）上に設けられていてもよい。
【実施例】
【００７４】
次に、本発明の具体的実施例について説明する。
１．時計用文字板の製造
（実施例１）
以下に示すような方法により、時計用文字板を製造した。
まず、プラスチック材料としてのポリカーボネートと、金属粉末としての銀微粒子とを用意した。
【００７５】
次に、これらを混合、混練し、ポリカーボネート中に銀微粒子が分散した組成物を得た。
次に、この組成物を用いて、圧縮成形により、時計用文字板の形状を有する基材を作製した。その後、得られた基材について、必要箇所を切削、研磨することにより、時計用文字板を得た。得られた時計用文字板は、略円盤状をなし、直径：２７ｍｍ×厚さ：０．５ｍｍであった。得られた時計用文字板（基材）中におけるポリカーボネートの含有率は７０ｗｔ％、金属粉末の含有率は３０ｗｔ％であった。また、時計用文字板（基材）中における金属粉末の平均粒径は、３０μｍであった。また、時計用文字板（基材）中における金属粉末の比表面積は、２．０×１０−２ｍ２／ｇであった。また、銀微粒子は、実質的にＡｇのみで構成されたもの（Ａｇ含有率：９９．９ｗｔ％以上）であった。
【００７６】
（実施例２）
まず、アルミニウムで構成されたアルミニウム微粒子（Ａｌ含有率：９９．９ｗｔ％以上）を用意した。このアルミニウム微粒子に酸化処理（陽極酸化処理）を施し、さらに、９５〜１００℃の純水中で、２０分間熱処理を施すことにより、酸化アルミニウムで構成された被膜を形成した。これにより、アルミニウムで構成されたコア領域と、酸化アルミニウムで構成されたシェル領域とを有する金属粉末が得られた。シェル領域の厚さは、０．１０μｍであった。
このようにして得られた金属粉末を基材の成形に用いた以外は、前記実施例１と同様にして時計用文字板を製造した。
【００７７】
（実施例３〜６）
組成物の調製に用いる金属粉末、プラスチック材料、および、組成物中における樹脂材料、金属粉末の含有率を調整するとともに、成形する時計用文字板（基材）の厚さを調整することにより、時計用文字板が表に示すような構成となるようにした以外は、前記実施例１と同様にして時計用文字板を製造した。
【００７８】
（実施例７）
まず、プラスチック材料としてのポリカーボネートと、金属粉末としての銀微粒子とを用意した。
次に、これらを混合、混練し、ポリカーボネート中に銀微粒子が分散した組成物を得た。
【００７９】
次に、この組成物を用いて、圧縮成形により、時計用文字板の形状を有する基材を作製し、必要箇所を切削、研磨した。得られた基材は、略円盤状をなし、直径：２７ｍｍ×厚さ：０．５ｍｍであった。得られた基材中におけるポリカーボネートの含有率は７０ｗｔ％、金属粉末の含有率は３０ｗｔ％であった。また、基材中における金属粉末の平均粒径は、３０μｍであった。また、基材中における金属粉末の比表面積は、２．０×１０−２ｍ２／ｇであった。また、銀微粒子は、実質的にＡｇのみで構成されたもの（Ａｇ含有率：９９．９ｗｔ％以上）であった。
次に、この基材を洗浄した。基材の洗浄としては、まず、アルカリ浸漬脱脂を３０秒間行い、その後、中和を１０秒間、水洗を１０秒間、純水洗浄を１０秒間行った。
【００８０】
このようにして洗浄を行った基材の表面に、Ａｇで構成される金属被膜をスパッタリングにより形成した（金属被膜形成工程）。
まず、基材の表面に、正方形の開口部が規則正しく配列した網目状の（正方格子状の）マスク（図３参照）を配した状態で、このマスクを、基材を介して、スパッタリング装置内に設置された磁石に吸着させた。これにより、基材と、マスクとが密着し、基材とマスクとの相対的な移動が規制された状態になった。マスクとしては、ステンレス鋼（ＳＵＳ４４４）で構成されたものであり、その厚さは１２０μｍであった。また、このマスクは、図５に示すような断面積減少部を有するものであった。また、マスクの開口部の断面積が最小となる断面積最小部での断面積をＳ０’［μｍ２］、開口部の断面積が最大となる断面積最大部での断面積をＳ１’［μｍ２］としたとき、Ｓ０’／Ｓ１’の値は、０．６５であった。
【００８１】
次に、装置内を３×１０−３Ｐａまで排気（減圧）し、その後、アルゴンガス流量：３５ｍｌ／分でアルゴンガスを導入した。このような状態で、ターゲットとしてＡｇを用い、投入電力：１４００Ｗ、処理時間：２．５分間という条件で放電を行うことにより、Ａｇで構成される金属被膜を形成した。このとき、図６に示すように、基材の主面の法線と軸の長手方向とのなす角が、１５°を維持するように、基材を軸上でこまのように回転させることにより、基材の主面（金属被膜で被覆すべき主面）の法線方向に対して１５°（角度θ）だけ傾斜した方向から、金属被膜の構成材料で構成された気相成膜粒子（スパッタ粒子）を基材上に入射させるようにした。このようにして形成された金属被膜の平均厚さは、０．２５μｍであった。また、形成された金属被膜は、マスクで被覆された部位に開口部を有するものであった。
その後、開口部を有する金属被膜が設けられた基材をスパッタリング装置内から取り出し、マスクを除去することにより、時計用文字板を得た。
【００８２】
（実施例８）
まず、アルミニウムで構成されたアルミニウム微粒子（Ａｌ含有率：９９．９ｗｔ％以上）を用意した。このアルミニウム微粒子に酸化処理（陽極酸化処理）を施し、さらに、９５〜１００℃の純水中で、１５分間熱処理を施すことにより、酸化アルミニウムで構成された被膜を形成した。これにより、アルミニウムで構成されたコア領域と、酸化アルミニウムで構成されたシェル領域とを有する金属粉末が得られた。シェル領域の厚さは、０．０２μｍであった。
【００８３】
このようにして得られた金属粉末を基材の成形に用いた以外は、前記実施例７と同様にして時計用文字板を製造した。
【００８４】
（実施例９〜１５）
組成物の調製に用いる金属粉末、プラスチック材料、組成物中における樹脂材料、金属粉末の含有率、および、基材の厚さを調整するとともに、金属膜形成工程での処理条件を変更（ターゲットの変更を含む）することにより、時計用文字板が表に示すような構成となるようにした以外は、前記実施例７と同様にして時計用文字板を製造した。
【００８５】
（比較例１）
基材成形用の組成物として、ポリカーボネートと金属粉末との混練物の代わりに、ポリカーボネートを用いた以外は、前記実施例７と同様にして時計用文字板を製造した。
（比較例２）
金属被膜形成工程において、マスクを用いなかった以外は、前記比較例１と同様にして時計用文字板を製造した。
【００８６】
（比較例３）
金属被膜形成工程の処理時間を変更することにより、金属被膜の厚さを変更した以外は、前記比較例２と同様にして時計用文字板を製造した。
各実施例および各比較例の時計用文字板の構成とともに、文字板の製造に用いたマスクの構成、金属膜形成時における基板の主面の垂線方向とスパッタリング粒子の進行方向とのなす角θを表１、表２にまとめて示す。なお、表１、表２中、ポリカーボネートをＰＣで示し、アクリロニトリル−ブタジエン−スチレン共重合体（ＡＢＳ樹脂）をＡＢＳ、ポリエチレンテレフタレートをＰＥＴで示した。また、金属粉末がコア領域とシェル領域とを有するものである場合、シェル領域の厚さ（単位は、μｍ）をシェル領域の構成材料の欄にかっこ書きで示した。
【００８７】
【表１】
2008185366.tif 000003
【００８８】
【表２】
2008185366.tif 000004
【００８９】
２．時計用文字板の外観評価
前記各実施例および各比較例で製造した各時計用文字板について、目視による観察を行い、これらの外観を以下の６段階の基準に従い、評価した。
◎◎：高級感があり、きわめて優良な外観を呈している。
◎：高級感があり、優良な外観を呈している。
○：高級感があり、良好な外観を呈している。
△：高級感に劣る。または、美的外観がやや不良である。
×：美的外観が不良である。
××：美的外観がきわめて不良である。
【００９０】
３．時計用文字板の光透過性評価
前記各実施例および各比較例で製造した各時計用文字板について、以下のような方法により、光透過性を評価した。
まず、太陽電池と各時計用文字板とを暗室にいれた。その後、太陽電池単体でその受光面に対し、所定距離離間した蛍光灯（光源）からの光を入射させた。この際、太陽電池の発電電流をＡ［ｍＡ］とした。次に、前記太陽電池の受光面の上面に時計用文字板を重ね合わせた状態で、前記と同様に所定距離離間した蛍光灯（光源）からの光を入射させた。この状態での、太陽電池の発電電流をＢ［ｍＡ］とした。そして、（Ｂ／Ａ）×１００で表される時計用文字板の光透過率を算出し、以下の６段階の基準に従い、評価した。時計用文字板の光透過率が大きいほど、時計用文字板の光透過性は優れたものであるといえる。
【００９１】
◎◎：３５％以上。
◎：３２％以上３５％未満。
○：２８％以上３２％未満。
△：２５％以上２８％未満。
×：１７％以上２５％未満。
××：１７％未満。
【００９２】
その後、前記各実施例および各比較例で製造した時計用文字板を用いて、図７に示すような腕時計を製造した。そして、製造された各腕時計を暗室にいれた。その後、時計の文字板側の面（ガラス板側の面）から、所定距離離間した蛍光灯（光源）からの光を入射させた。この際、光の照射強度が次第に大きくなるように照射強度を一定の速度で変化させた。その結果、本発明の時計では、比較的照射強度が小さい場合でもムーブメントが駆動した。これに対し、比較例２の時計では、比較的照射強度が大きい場合でもムーブメントの駆動が確認されなかった。
【００９３】
４．電波透過性の評価
前記各実施例および各比較例で製造した各時計用文字板について、以下に示すような方法で電波透過性を評価した。
まず、時計ケースと、電波受信用のアンテナを備えた腕時計用内部モジュール（ムーブメント）とを用意した。
次に、時計ケース内に、腕時計用内部モジュール（ムーブメント）および、時計用文字板を組み込み、この状態での電波の受信感度を測定した。
【００９４】
時計用文字板を組み込まない状態での受信感度を基準とし、時計用文字板を組み込んだ場合における受信感度の低下量（ｄＢ）を以下の５段階の基準に従い、評価した。電波の受信感度の低下が低いものほど、時計用文字板の電波透過性は優れたものであるといえる。
◎：感度の低下が認められない（検出限界以下）。
○：感度の低下が０．７ｄＢ未満で認められる。
△：感度の低下が０．７ｄＢ以上１．０ｄＢ未満。
×：感度の低下が１．０ｄＢ以上１．５ｄＢ未満。
××：感度の低下が１．５ｄＢ以上。
【００９５】
５．耐久性評価
前記実施例７〜１５および各比較例で製造した各時計用文字板について、以下に示すような２種の試験を行い、耐久性を評価した。
５−１．折り曲げ試験
各時計用文字板について、直径４ｍｍの鉄製の棒材を支点とし、時計用文字板の中心を基準に３０°の折り曲げを行った後、時計用文字板の外観を目視により観察し、これらの外観を以下の４段階の基準に従い、評価した。折り曲げは、圧縮／引っ張りの両方向について行った。
◎：被膜の浮き、剥がれ、および、基材の損傷等が全く認められない。
○：被膜の浮き、および、基材の損傷がほとんど認められない。
△：被膜の浮きがはっきりと認められる。
×：被膜のひび割れ、剥離、または、基材の損傷がはっきりと認められる。
【００９６】
５−２．熱サイクル試験
各時計用文字板を、以下のような熱サイクル試験に供した。
まず、時計用文字板を、２０℃の環境下に１．５時間、次いで、６０℃の環境下に２時間、次いで、２０℃の環境下に１．５時間、次いで、−２０℃の環境下に３時間静置した。その後、再び、環境温度を２０℃に戻し、これを１サイクル（８時間）とし、このサイクルを合計３回繰り返した（合計２４時間）。
【００９７】
その後、時計用文字板の外観を目視により観察し、これらの外観を以下の４段階の基準に従い、評価した。
◎：被膜の浮き、剥がれ、および、基材の損傷等が全く認められない。
○：被膜の浮き、および、基材の損傷がほとんど認められない。
△：被膜の浮きがはっきりと認められる。
×：被膜のひび割れ、剥離、または、基材の損傷がはっきりと認められる。
これらの結果を表３に示す。
【００９８】
【表３】
2008185366.tif 000005
【００９９】
表３から明らかなように、本発明の時計用文字板は、いずれも優れた美的外観を有するとともに、光の透過性、電波の透過性に優れていた。また、本発明の時計用文字板は、いずれも耐久性に優れていた。中でも、基材中の金属粉末が金属酸化物で構成されたシェル部を有するものである場合、時計用文字板の耐久性は、特に優れたものであり、また、美的外観も特に優れたものであった。
【０１００】
これに対し、比較例では、満足な結果が得られなかった。すなわち、比較例１〜３の時計用文字板は、いずれも、耐久性に劣っていた。また、開口部を有する金属被膜を備えているものの、基材中に金属粉末を含まない比較例１の時計用文字板では、開口部の存在が目立っており、美的外観にも劣っていた。また、開口部を有さない金属被膜を備えた比較例２の時計用文字板は、美的外観には優れるものの、光の透過性が著しく低いものであった。また、光の透過率を向上させる目的で、比較例２に比べて金属被膜（開口部を有さない金属被膜）の厚さを薄くした比較例３では、光の透過率を十分に向上させることができていないにもかかわらず、審美性（美的外観）の低下が顕著であった。
また、各実施例および各比較例で得られた時計用文字板を用いて、図７に示すような時計を組み立てた。このようにして得られた各時計について、上記と同様の試験、評価を行ったところ、上記と同様の結果が得られた。
【図面の簡単な説明】
【０１０１】
【図１】本発明の時計用文字板の第１実施形態を示す断面図である。
【図２】本発明の時計用文字板の第２実施形態を示す断面図である。
【図３】金属被膜が有する開口部の形状（パターン）の一例を説明するための模式的な平面図である。
【図４】金属被膜が有する開口部の形状（パターン）の他の一例を説明するための模式的な平面図である。
【図５】図２に示す時計用文字板の製造方法を示す断面図である。
【図６】金属被膜を形成する際の気相成膜粒子の進行方向を説明するための図である。
【図７】本発明の時計（携帯時計）の好適な実施形態を示す部分断面図である。
【符号の説明】
【０１０２】
１…時計用文字板  ２…基材（基板）  ２１…プラスチック材料  ２２…金属粉末  ３…金属被膜  ３１…開口部  ８…マスク（気相成膜用マスク）  ８１…開口部  ８１１…傾斜面  ８１２…断面積減少部  ８１３…断面積最小部  ８１４…断面積最大部  ８２…第１の面  ８３…第２の面  ８４…突出部  ９…軸  １１…太陽電池  １０１…ムーブメント  １０２…胴（ケース）  １０３…裏蓋  １０４…ベゼル（縁）  １０５…ガラス板（カバーガラス）  １０６…巻真パイプ  １０７…りゅうず  １０７１…軸部  １０７２…溝  １０８…プラスチックパッキン  １０９…プラスチックパッキン  １１３…ゴムパッキン（りゅうずパッキン）  １１４…ゴムパッキン（裏蓋パッキン）  １１５…接合部（シール部）  １００…腕時計（携帯時計）
【図１】
2008185366.tif 000006
【図２】
2008185366.tif 000007
【図３】
2008185366.tif 000008
【図４】
2008185366.tif 000009
【図５】
2008185366.tif 000010
【図６】
2008185366.tif 000011
【図７】
2008185366.tif 000012